(57)【要約】【課題】結晶配向性の強い膜上に、エピタキシャルな関係を絶って他の膜を自由成長させることができる積層膜の製造方法及びアクチュエータ装置の製造方法並びに液体噴射ヘッドの製造方法、アクチュエータ装置を提供する。【解決手段】結晶配向性を有する下地層６０の上に当該下地層６０の材料とは異なり且つエピタキシャル成長可能な材料からなる結晶層７２を形成して積層膜を製造するに際し、前記下地層６０上に前記結晶層７２となる前駆体層７１を形成し、該前駆体層７１上に配向が定まらない状態で界面エネルギー低減層７３を形成した後、該界面エネルギー低減層７３側から前記下地層６０側に向けて前記前駆体層７１を自由成長させて配向した結晶層７２を形成する。【選択図】図４
2008053395.tif 000002
【特許請求の範囲】
【請求項１】
結晶配向性を有する下地層の上に当該下地層の材料とは異なり且つエピタキシャル成長可能な材料からなる結晶層を形成して積層膜を製造するに際し、
前記下地層上に前記結晶層となる前駆体層を形成し、該前駆体層上に配向が定まらない状態で界面エネルギー低減層を形成した後、該界面エネルギー低減層側から前記下地層側に向けて前記前駆体層を自由成長させて配向した結晶層を形成することを特徴とする積層膜の製造方法。
【請求項２】
前記下地層が、少なくとも最上層に結晶面方位が（１１１）に優先配向した白金族金属を主成分とする層を有すると共に、前記結晶層が、結晶面方位が（１００）に優先配向した強誘電体材料であることを特徴とする請求項１記載の積層膜の製造方法。
【請求項３】
前記結晶層を形成する際に、前記界面エネルギー低減層側から自由成長させた当該結晶層上に、さらに結晶層をエピタキシャル成長により形成することを特徴とする請求項１又は２記載の積層膜の製造方法。
【請求項４】
前記結晶層が、強誘電体材料であると共に、前記界面エネルギー低減層を、ビスマス、ランタン、ニッケル、タングステン、ニオブ、マグネシウム及びバリウムから選択される少なくとも１種を主成分とする材料で形成することを特徴とする請求項１〜３の何れかに記載の積層膜の製造方法。
【請求項５】
前記界面エネルギー低減層をスパッタリング法又は蒸着法により形成することを特徴とする請求項１〜４の何れかに記載の積層膜の製造方法。
【請求項６】
前記結晶層を形成する際に、前記前駆体層を焼成して結晶化すると共に、前記前駆体層の加熱を前記界面エネルギー低減層側から前記下地層側に向けて行うことを特徴とする請求項１〜５の何れかに記載の積層膜の製造方法。
【請求項７】
前記界面エネルギー低減層を形成する工程では、当該界面エネルギー低減層を１〜１０ｎｍの厚さで形成することを特徴とする請求項１〜６の何れかに記載の積層膜の製造方法。
【請求項８】
請求項１〜７の何れかに記載の積層膜の製造方法を用いて、基板の一方面側に変位可能に設けられた下電極、圧電体層及び上電極からなる圧電素子を具備するアクチュエータ装置を製造することを特徴とするアクチュエータ装置の製造方法。
【請求項９】
前記積層膜の製造方法を、結晶面方位が（１１０）に優先配向した白金族金属を少なくとも最上層に有する前記下電極上に、結晶面方位が（１００）に優先配向したチタン酸ジルコン酸鉛（ＰＺＴ）からなる前記圧電体層を形成する工程に適用することを特徴とする請求項８記載のアクチュエータ装置の製造方法。
【請求項１０】
請求項８又は９記載のアクチュエータ装置の製造方法によって、液体を噴射するノズル開口に連通する圧力発生室が設けられた流路形成基板の一方面に、前記アクチュエータ装置を形成することを特徴とする液体噴射ヘッドの製造方法。
【請求項１１】
基板の一方面側に変位可能に設けられて少なくとも最上層に結晶面方位が（１１１）に優先配向した白金族金属で構成された下電極と、該下電極上に結晶面方位が（１００）に優先配向した圧電体層と、該圧電体層上に設けられた上電極とからなる圧電素子を具備し、前記圧電体層の厚さ方向の間には、界面エネルギー低減層を有することを特徴とするアクチュエータ装置。
【発明の詳細な説明】
【技術分野】
【０００１】
本発明は、下地層上にエピタキシャル成長可能な材料からなる結晶層を形成する積層膜の製造方法に関し、特に、基板の一方面側に変位可能に設けられた下電極、圧電体層及び上電極からなる圧電素子を具備するアクチュエータ装置の製造方法並びに液体噴射ヘッドの製造方法、アクチュエータ装置に関する。
【背景技術】
【０００２】
液体噴射ヘッド等に用いられる圧電素子は、電気機械変換機能を呈する圧電材料からなる圧電体層を２つの電極で挟んだ素子であり、圧電体層は、例えば、結晶化した圧電性セラミックスにより構成されている。
【０００３】
このような圧電素子の製造方法としては、基板（流路形成基板）の一方面側に下電極膜をスパッタリング法等により形成後、下電極膜上に溶液を塗布した後、この溶液の乾燥及び脱脂を行うことで圧電体前駆体膜を形成し、この圧電体前駆体膜を加熱焼成することで結晶化した圧電体層を形成する、いわゆるゾル−ゲル法やＭＯＤ法が用いられている。
【０００４】
しかしながら、基板の一方面側に下電極膜として、白金（Ｐｔ）等の白金族金属をスパッタリング法等により形成すると、下電極膜は自由成長により形成されるため、結晶面方位が（１１１）に優先配向して形成される。そして、下電極膜上に圧電体層をゾル−ゲル法又はＭＯＤ法等により形成すると、圧電体層は、下電極膜の結晶構造を踏襲したエピタキシャル成長により形成されるため、圧電体層の結晶構造は、結晶面方位が（１１１）に優先配向して形成されてしまい、圧電特性が悪い圧電素子が形成されてしまうという問題がある。
【０００５】
このため、下電極膜上にスパッタリング法等によりチタン結晶を形成し、このチタン結晶上にゾル−ゲル法により圧電体層を形成する方法が提案されている（例えば、特許文献１参照）。これによれば、圧電体層は、下地であるチタンによって下電極膜の影響を受けることなく自由成長し、その結晶面方位が（１００）に優先配向した状態で形成される。
【０００６】
【特許文献１】特開２００１−２７４４７２号公報（第５頁）
【発明の開示】
【発明が解決しようとする課題】
【０００７】
しかしながら、下電極膜上にチタンを形成して圧電体層を結晶面方位が（１００）に優先配向するように形成するためには、厳格な工程管理が要求されるため、製造工程が煩雑となり、製造効率が悪く、製造コストが高くなってしまうという問題がある。
【０００８】
なお、このような問題は、インクジェット式記録ヘッド等の液体噴射ヘッドに搭載されるアクチュエータ装置に限定されず、他の装置に搭載されるアクチュエータ装置においても同様に存在する。
【０００９】
本発明はこのような事情に鑑み、結晶配向性の強い膜上に、エピタキシャルな関係を絶って他の膜を自由成長させることができる積層膜の製造方法及びアクチュエータ装置の製造方法並びに液体噴射ヘッドの製造方法、アクチュエータ装置を提供することを課題とする。
【課題を解決するための手段】
【００１０】
上記課題を解決する本発明の第１の態様は、結晶配向性を有する下地層の上に当該下地層の材料とは異なり且つエピタキシャル成長可能な材料からなる結晶層を形成して積層膜を製造するに際し、前記下地層上に前記結晶層となる前駆体層を形成し、該前駆体層上に配向が定まらない状態で界面エネルギー低減層を形成した後、該界面エネルギー低減層側から前記下地層側に向けて前記前駆体層を自由成長させて配向した結晶層を形成することを特徴とする積層膜の製造方法にある。
かかる第１の態様では、結晶配向性の強い下地層上に前駆体層を形成し、前駆体層上に配向が定まらない状態で界面エネルギー低減層を形成して、界面エネルギー低減層側を起点として前駆体層を結晶成長させて結晶層を形成するため、結晶層は下地層とのエピタキシャルな関係が絶たれて自由成長するので、厳格な工程管理を必要とせずに結晶面が配向した膜となる。つまり、下地層の配向を引き継ぐことなく所望の配向の結晶層を得られる。
【００１１】
本発明の第２の態様は、前記下地層が、少なくとも最上層に結晶面方位が（１１１）に優先配向した白金族金属を主成分とする層を有すると共に、前記結晶層が、結晶面方位が（１００）に優先配向した強誘電体材料であることを特徴とする第１の態様の積層膜の製造方法にある。
かかる第２の態様では、結晶面方位が（１１１）に優先配向した白金族金属からなる下地層上に、自由成長により結晶面方位が（１００）に優先配向した結晶層を形成することができる。
【００１２】
本発明の第３の態様は、前記結晶層を形成する際に、前記界面エネルギー低減層側から自由成長させた当該結晶層上に、さらに結晶層をエピタキシャル成長により形成することを特徴とする第１又は２の態様の積層膜の製造方法にある。
かかる第３の態様では、所望の厚さの結晶層を自由成長による結晶構造を踏襲させた所望の結晶構造で形成することができる。
【００１３】
本発明の第４の態様は、前記結晶層が、強誘電体材料であると共に、前記界面エネルギー低減層を、ビスマス、ランタン、ニッケル、タングステン、ニオブ、マグネシウム及びバリウムから選択される少なくとも１種を主成分とする材料で形成することを特徴とする第１〜３の何れかの態様の積層膜の製造方法にある。
かかる第４の態様では、界面エネルギー低減層として所定の材料を用いることで、強誘電体材料である結晶層の誘電特性に悪影響を与えることなく、所望の配向の結晶層を得ることができる。
【００１４】
本発明の第５の態様は、前記界面エネルギー低減層をスパッタリング法又は蒸着法により形成することを特徴とする第１〜４の何れかの態様の積層膜の製造方法にある。
かかる第５の態様では、界面エネルギー低減層を前駆体層上に結晶が定まらない状態で形成することができる。
【００１５】
本発明の第６の態様は、前記結晶層を形成する際に、前記前駆体層を焼成して結晶化すると共に、前記前駆体層の加熱を前記界面エネルギー低減層側から前記下地層側に向けて行うことを特徴とする第１〜５の何れかの態様の積層膜の製造方法にある。
かかる第６の態様では、界面エネルギー低減層を下地層よりも先に加熱することができ、界面エネルギー低減層側を起点として前駆体層を自由成長により結晶化させることができる。
【００１６】
本発明の第７の態様は、前記界面エネルギー低減層を形成する工程では、当該界面エネルギー低減層を１〜１０ｎｍの厚さで形成することを特徴とする第１〜６の何れかの態様の積層膜の製造方法にある。
かかる第７の態様では、界面エネルギー低減層の厚さを規定することで、界面エネルギー低減層を前駆体層上に結晶が定まらない状態で形成することができる。
【００１７】
本発明の第８の態様は、第１〜７の何れかの態様の積層膜の製造方法を用いて、基板の一方面側に変位可能に設けられた下電極、圧電体層及び上電極からなる圧電素子を具備するアクチュエータ装置を製造することを特徴とするアクチュエータ装置の製造方法にある。
かかる第８の態様では、自由成長により所望の配向に優先配向した結晶層を得ることができるため、圧電特性に優れたアクチュエータ装置を製造することができる。
【００１８】
本発明の第９の態様は、前記積層膜の製造方法を、結晶面方位が（１１０）に優先配向した白金族金属を少なくとも最上層に有する前記下電極上に、結晶面方位が（１００）に優先配向したチタン酸ジルコン酸鉛（ＰＺＴ）からなる前記圧電体層を形成する工程に適用することを特徴とする第８の態様のアクチュエータ装置の製造方法にある。
かかる第９の態様では、結晶面方位が（１１１）に優先配向した白金族金属からなる下電極上に、エピタキシャルな関係を絶って自由成長により結晶面方位が（１００）に優先配向した圧電体層を形成することができる。
【００１９】
本発明の第１０の態様は、第８又は９の態様のアクチュエータ装置の製造方法によって、液体を噴射するノズル開口に連通する圧力発生室が設けられた流路形成基板の一方面に、前記アクチュエータ装置を形成することを特徴とする液体噴射ヘッドの製造方法にある。
かかる第１０の態様では、液体噴射特性を向上した液体噴射ヘッドを安価に製造することができる。
【００２０】
本発明の第１１の態様は、基板の一方面側に変位可能に設けられて少なくとも最上層に結晶面方位が（１１１）に優先配向した白金族金属で構成された下電極と、該下電極上に結晶面方位が（１００）に優先配向した圧電体層と、該圧電体層上に設けられた上電極とからなる圧電素子を具備し、前記圧電体層の厚さ方向の間には、界面エネルギー低減層を有することを特徴とするアクチュエータ装置にある。
かかる第１１の態様では、結晶面方位が（１１１）に優先配向した白金族金属からなる下電極上に、結晶面方位が（１００）に優先配向した圧電体層が形成されているので、圧電特性に優れたアクチュエータ装置が実現できる。
【発明を実施するための最良の形態】
【００２１】
以下に本発明を実施形態に基づいて詳細に説明する。
（実施形態１）
図１は、本発明の実施形態１に係る液体噴射ヘッドの一例であるインクジェット式記録ヘッドの概略構成を示す分解斜視図であり、図２は、図１の平面図、そのＡ−Ａ′断面図及び要部拡大断面図である。
【００２２】
図示するように、流路形成基板１０は、本実施形態では板厚方向の結晶面方位が（１１０）面のシリコン単結晶基板からなり、その一方の面には予め熱酸化によって二酸化シリコンからなる厚さ０．５〜２μｍの弾性膜５０が形成されている。
【００２３】
流路形成基板１０には、他方面側から異方性エッチングすることにより、複数の隔壁１１によって区画された圧力発生室１２がその幅方向（短手方向）に並設されている。また、流路形成基板１０の圧力発生室１２の長手方向一端部側には、インク供給路１４と連通路１５とが隔壁１１によって区画されている。また、連通路１５の一端には、各圧力発生室１２の共通のインク室（液体室）となるリザーバ１００の一部を構成する連通部１３が形成されている。すなわち、流路形成基板１０には、圧力発生室１２、連通部１３、インク供給路１４及び連通路１５からなる液体流路が設けられている。
【００２４】
インク供給路１４は、圧力発生室１２の長手方向一端部側に連通し且つ圧力発生室１２より小さい断面積を有する。例えば、本実施形態では、インク供給路１４は、リザーバ１００と各圧力発生室１２との間の圧力発生室１２側の流路を幅方向に絞ることで、圧力発生室１２の幅より小さい幅で形成されている。なお、このように、本実施形態では、流路の幅を片側から絞ることでインク供給路１４を形成したが、流路の幅を両側から絞ることでインク供給路を形成してもよい。また、流路の幅を絞るのではなく、厚さ方向から絞ることでインク供給路を形成してもよい。さらに、各連通路１５は、インク供給路１４の圧力発生室１２とは反対側に連通し、インク供給路１４の幅方向（短手方向）より大きい断面積を有する。本実施形態では、連通路１５を圧力発生室１２と同じ断面積で形成した。
【００２５】
すなわち、流路形成基板１０には、圧力発生室１２と、圧力発生室１２の短手方向の断面積より小さい断面積を有するインク供給路１４と、このインク供給路１４に連通すると共にインク供給路１４の短手方向の断面積よりも大きい断面積を有する連通路１５とが複数の隔壁１１により区画されて設けられている。
【００２６】
また、流路形成基板１０の開口面側には、各圧力発生室１２のインク供給路１４とは反対側の端部近傍に連通するノズル開口２１が穿設されたノズルプレート２０が、接着剤や熱溶着フィルム等によって固着されている。なお、ノズルプレート２０は、例えば、ガラスセラミックス、シリコン単結晶基板、ステンレス鋼等からなる。
【００２７】
一方、流路形成基板１０の開口面とは反対側には、上述したように、二酸化シリコンからなり厚さが例えば、約１．０μｍの弾性膜５０が形成され、この弾性膜５０上には、酸化ジルコニウム（ＺｒＯ２）等からなり厚さが例えば、約０．４μｍの絶縁体膜５５が積層形成されている。また、この絶縁体膜５５上には、厚さが約０．１〜０．５μｍの下電極膜６０と、圧電体膜の一例であるチタン酸ジルコン酸鉛（ＰＺＴ）等からなり厚さが例えば、約１．１μｍの圧電体層７０と、厚さが例えば、約０．０５μｍの上電極膜８０とが、後述するプロセスで積層形成されて、圧電素子３００を構成している。ここで、圧電素子３００は、下電極膜６０、圧電体層７０及び上電極膜８０を含む部分をいう。一般的には、圧電素子３００の何れか一方の電極を共通電極とし、他方の電極及び圧電体層７０を各圧力発生室１２毎にパターニングして構成する。そして、ここではパターニングされた何れか一方の電極及び圧電体層７０から構成され、両電極への電圧の印加により圧電歪みが生じる部分を圧電体能動部３２０という。本実施形態では、下電極膜６０は圧電素子３００の共通電極とし、上電極膜８０を圧電素子３００の個別電極としているが、駆動回路や配線の都合でこれを逆にしても支障はない。何れの場合においても、各圧力発生室１２毎に圧電体能動部３２０が形成されていることになる。また、ここでは、圧電素子３００と当該圧電素子３００の駆動により変位が生じる振動板とを合わせてアクチュエータ装置と称する。なお、上述した例では、弾性膜５０、絶縁体膜５５及び下電極膜６０が振動板として作用するが、弾性膜５０、絶縁体膜５５を設けずに、下電極膜６０のみを残して下電極膜６０を振動板としてもよい。また、圧電素子３００自体が実質的に振動板を兼ねるようにしてもよい。
【００２８】
下電極膜６０は、少なくとも圧電体層７０側の最上層に白金族金属、すなわち、ルテニウム（Ｒｕ）、オスニウム（Ｏｓ）、ロジウム（Ｒｈ）、イリジウム（Ｉｒ）、パラジウム（Ｐｄ）、白金（Ｐｔ）を主成分とする層を有するものである。本実施形態では、下電極膜６０として、白金（Ｐｔ）を用いた。このような白金族金属からなる下電極膜６０は、スパッタリング法や蒸着法などにより形成すると、自由成長により結晶面方位が（１１１）に優先配向した状態で形成される。
【００２９】
また、本実施形態の圧電体層７０としては、下電極膜６０上に形成される電気機械変換作用を示す強誘電性セラミックス材料からなるペロヴスカイト構造の結晶膜が挙げられる。圧電体層７０の材料としては、例えば、チタン酸ジルコン酸鉛（ＰＺＴ）等の強誘電性圧電材料や、これに酸化ニオブ、酸化ニッケル又は酸化マグネシウム等の金属酸化物を添加したもの等が好適である。具体的には、チタン酸鉛（ＰｂＴｉＯ３）、チタン酸ジルコン酸鉛（Ｐｂ（Ｚｒ，Ｔｉ）Ｏ３）、ジルコニウム酸鉛（ＰｂＺｒＯ３）、チタン酸鉛ランタン（（Ｐｂ，Ｌａ），ＴｉＯ３）ジルコン酸チタン酸鉛ランタン（（Ｐｂ，Ｌａ）（Ｚｒ，Ｔｉ）Ｏ３）又は、マグネシウムニオブ酸ジルコニウムチタン酸鉛（Ｐｂ（Ｚｒ，Ｔｉ）（Ｍｇ，Ｎｂ）Ｏ３）等を用いることができる。本実施形態では、圧電体層７０として、チタン酸ジルコン酸鉛（ＰＺＴ）を用いた。
【００３０】
また、圧電体層７０を構成する圧電体膜７２と圧電体膜７２との間には、界面エネルギー低減層７３が１層設けられている。この界面エネルギー低減層７３は、詳しくは後述するが、圧電素子３００をゾル−ゲル法又はＭＯＤ法等により形成した際に、この界面エネルギー低減層７３を起点として、流路形成基板１０側に向かって圧電体層７０を結晶化させて、圧電体層７０を自由成長（ホモエピタキシャルではない）させるためのものである。すなわち、圧電体層７０を加熱焼成して形成する際に、圧電体層７０を界面エネルギー低減層７３側から自由成長により形成することができるため、結晶面方位が（１１１）に優先配向した下電極膜６０の影響を受けずに、下電極膜６０との間にエピタキシャルな関係を絶って、結晶面方位が（１００）に優先配向した菱面体晶系又は単斜晶系構造の圧電体層７０を形成することができる。
【００３１】
なお、界面エネルギー低減層７３よりも上電極膜８０側に形成された圧電体層７０は、界面エネルギー低減層７３によって自由成長するか、もしくは、界面エネルギー低減層７３よりも流路形成基板１０側の圧電体層７０の結晶構造を踏襲して、圧電体層７０全体の結晶面方位が（１００）に優先配向したエピタキシャル構造となる。
【００３２】
なお、界面エネルギー低減層７３としては、例えば、ビスマス（Ｂｉ）、ランタン（Ｌａ）、ニッケル（Ｎｉ）、タングステン（Ｗ）、ニオブ（Ｎｂ）、マグネシウム（Ｍｇ）及びバリウム（Ｂａ）から選択される少なくとも１種を主成分とする材料が挙げられる。また、界面エネルギー低減層７３の厚さは、１〜１０ｎｍの薄膜が好適である。界面エネルギー低減層７３として、このような材料を用いて所定の厚さとすることで、界面エネルギー低減層７３がＰＺＴからなる圧電体層７０の圧電特性に悪影響を与えることがなく、圧電体層７０全体で結晶面方位が（１００）に優先配向した構造とすることができる。また、界面エネルギー低減層７３の厚さを１〜１０ｎｍと比較的薄くすることで、界面エネルギー低減層７３より上（上電極膜８０側）に形成される圧電体層７０は、界面エネルギー低減層７３より下（下電極膜６０側）の圧電体層７０の結晶構造による拘束が界面エネルギー低減層７３でキャンセルされることがないため、界面エネルギー低減層７３より上（上電極膜８０側）に形成される圧電体層７０は、界面エネルギー低減層７３より下（下電極膜６０側）の圧電体層７０の結晶構造を踏襲したエピタキシャル構造で形成される。また、結晶化した膜中において、界面エネルギー低減層７３を構成する金属組成物は、所謂ペロヴスカイト型結晶のＡサイト、またはＢサイトを形成し、決して異相を形成するものではない。この理由により、適正な膜厚の範囲であれば圧電特性に悪影響を及ぼすものではない。
【００３３】
また、圧電素子３００の個別電極である各上電極膜８０には、インク供給路１４側の端部近傍から引き出され、絶縁体膜５５上まで延設される、例えば、金（Ａｕ）等からなるリード電極９０が接続されている。
【００３４】
このような圧電素子３００が形成された流路形成基板１０上には、リザーバ１００の少なくとも一部を構成するリザーバ部３１を有する保護基板３０が接着剤３５を介して接合されている。リザーバ部３１は、本実施形態では、保護基板３０を厚さ方向に貫通して圧力発生室１２の幅方向に亘って形成されており、上述のように流路形成基板１０の連通部１３と連通されて各圧力発生室１２の共通の液体室となるリザーバ１００を構成している。
【００３５】
また、保護基板３０の圧電素子３００に対向する領域には、圧電素子３００の運動を阻害しない程度の空間を有する圧電素子保持部３２が設けられている。保護基板３０は、圧電素子３００の運動を阻害しない程度の空間を有していればよく、当該空間は密封されていても、密封されていなくてもよい。
【００３６】
このような保護基板３０としては、流路形成基板１０の熱膨張率と略同一の材料、例えば、ガラス、セラミック材料等を用いることが好ましく、本実施形態では、流路形成基板１０と同一材料のシリコン単結晶基板を用いて形成した。
【００３７】
また、保護基板３０には、保護基板３０を厚さ方向に貫通する貫通孔３３が設けられている。そして、各圧電素子３００から引き出されたリード電極９０の端部近傍は、貫通孔３３内に露出するように設けられている。
【００３８】
さらに、保護基板３０上には、並設された圧電素子３００を駆動するための駆動回路１２０が固定されている。この駆動回路１２０としては、例えば、回路基板や半導体集積回路（ＩＣ）等を用いることができる。そして、駆動回路１２０とリード電極９０とは、ボンディングワイヤ等の導電性ワイヤからなる接続配線１２１を介して電気的に接続されている。
【００３９】
また、このような保護基板３０上には、封止膜４１及び固定板４２とからなるコンプライアンス基板４０が接合されている。ここで、封止膜４１は、剛性が低く可撓性を有する材料（例えば、厚さが６μｍのポリフェニレンサルファイド（ＰＰＳ）フィルム）からなり、この封止膜４１によってリザーバ部３１の一方面が封止されている。また、固定板４２は、金属等の硬質の材料（例えば、厚さが３０μｍのステンレス鋼（ＳＵＳ）等）で形成される。この固定板４２のリザーバ１００に対向する領域は、厚さ方向に完全に除去された開口部４３となっているため、リザーバ１００の一方面は可撓性を有する封止膜４１のみで封止されている。
【００４０】
このような本実施形態のインクジェット式記録ヘッドでは、図示しない外部インク供給手段からインクを取り込み、リザーバ１００からノズル開口２１に至るまで内部をインクで満たした後、駆動回路１２０からの記録信号に従い、圧力発生室１２に対応するそれぞれの下電極膜６０と上電極膜８０との間に電圧を印加し、弾性膜５０、絶縁体膜５５、下電極膜６０及び圧電体層７０をたわみ変形させることにより、各圧力発生室１２内の圧力が高まりノズル開口２１からインク滴が吐出する。
【００４１】
以下、このようなインクジェット式記録ヘッドの製造方法について、図３〜図７を参照して説明する。なお、図３〜図７は、インクジェット式記録ヘッドの製造方法を示す断面図である。
【００４２】
まず、図３（ａ）に示すように、流路形成基板用ウェハ１１０を約１１００℃の拡散炉で熱酸化し、その表面に弾性膜５０となる二酸化シリコン膜５１を形成する。なお、本実施形態では、流路形成基板用ウェハ１１０として、厚さが約６２５μｍと比較的厚く剛性の高いシリコンウェハを用いている。
【００４３】
次いで、図３（ｂ）に示すように、弾性膜５０（二酸化シリコン膜５１）上に、ジルコニウム（Ｚｒ）層を形成後、例えば、５００〜１２００℃の拡散炉で熱酸化して酸化ジルコニウム（ＺｒＯ２）からなる絶縁体膜５５を形成する。
【００４４】
次いで、図３（ｃ）に示すように、絶縁体膜５５の全面に亘って、少なくとも最上層に白金族金属、すなわち、ルテニウム（Ｒｕ）、オスニウム（Ｏｓ）、ロジウム（Ｒｈ）、イリジウム（Ｉｒ）、パラジウム（Ｐｄ）、白金（Ｐｔ）を主成分とする層を有する下電極膜６０を形成する。本実施形態では、下電極膜６０として、白金（Ｐｔ）を用いた。また、下電極膜６０の形成方法としては、例えば、スパッタリング法又は蒸着法等が挙げられる。このように絶縁体膜５５上にスパッタリング法又は蒸着法等により白金族金属からなる下電極膜６０を形成すると、下電極膜６０はアモルファスの酸化ジルコニウムからなる絶縁体膜上に形成されるため、自由成長により結晶面方位が（１１１）に優先配向した状態で形成される。
【００４５】
次に、チタン酸ジルコン酸鉛（ＰＺＴ）からなる圧電体層７０を形成する。ここで、本実施形態では、金属有機物を溶媒に溶解・分散したいわゆるゾルを塗布乾燥してゲル化し、さらに高温で焼成することで金属酸化物からなる圧電体層７０を得る、いわゆるゾル−ゲル法を用いて圧電体層７０を形成している。なお、圧電体層７０の材料としては、チタン酸ジルコン酸鉛に限定されず、例えば、リラクサ強誘電体（例えば、ＰＭＮ−ＰＴ、ＰＺＮ-ＰＴ、ＰＮＮ-ＰＴ等）の他の圧電材料を用いてもよい。また、圧電体層７０の製造方法は、ゾル−ゲル法に限定されず、例えば、ＭＯＤ（Metal-Organic Decomposition）法等を用いてもよい。
【００４６】
圧電体層７０の具体的な形成手順としては、まず、図４（ａ）に示すように、下電極膜６０上にＰＺＴ前駆体膜である圧電体前駆体膜７１を成膜する。すなわち、下電極膜６０が形成された流路形成基板１０上に金属有機化合物を含むゾル（溶液）を塗布する（塗布工程）。次いで、この圧電体前駆体膜７１を所定温度に加熱して一定時間乾燥させる（乾燥工程）。例えば、本実施形態では、圧電体前駆体膜７１を１７０〜１８０℃で８〜３０分間保持することで乾燥することができる。
【００４７】
次に、乾燥した圧電体前駆体膜７１を所定温度に加熱して一定時間保持することによって脱脂する（脱脂工程）。例えば、本実施形態では、圧電体前駆体膜７１を３００〜４００℃程度の温度に加熱して約１０〜３０分保持することで脱脂した。なお、ここで言う脱脂とは、圧電体前駆体膜７１に含まれる有機成分を、例えば、ＮＯ２、ＣＯ２、Ｈ２Ｏ等として離脱させることである。
【００４８】
次に、図４（ｂ）に示すように、脱脂した圧電体前駆体膜７１上に配向が定まらない状態で界面エネルギー低減層７３を形成する。このような界面エネルギー低減層７３としては、例えば、ビスマス（Ｂｉ）、ランタン（Ｌａ）、ニッケル（Ｎｉ）、タングステン（Ｗ）、ニオブ（Ｎｂ）、マグネシウム（Ｍｇ）及びバリウム（Ｂａ）から選択される少なくとも１種を主成分とする金属材料が挙げられる。また、界面エネルギー低減層７３は、１〜１０ｎｍで形成するのが好ましい。これは、界面エネルギー低減層７３が厚すぎると、材料の本来の配向が出現し、界面エネルギー低減層７３側を起点として圧電体前駆体膜７１を結晶成長させた際に、界面エネルギー低減層７３の配向を踏襲した結晶面方位に優先配向した圧電体膜が形成されてしまうからである。また、このような界面エネルギー低減層７３は、例えば、スパッタリング法又は蒸着法等により形成することができる。本実施形態では、ビスマス（Ｂｉ）からなる厚さが５ｎｍの界面エネルギー低減層７３をスパッタリング法により形成した。
【００４９】
なお、本発明において配向が定まらない、又は無配向という状態は、非晶質（アモルファス）の状態や、結晶質であるが配向が定まらない無配向の状態を意味する。すなわち、界面エネルギー低減層７３が、結晶質で配向が定まった状態（優先配向した状態）であると、圧電体前駆体膜７１を界面エネルギー低減層７３側を起点として成長させた際に、結晶化した圧電体膜７２は、界面エネルギー低減層７３の結晶構造を踏襲したエピタキシャルになってしまうからである。
【００５０】
次に、図４（ｃ）に示すように、圧電体前駆体膜７１を所定温度に加熱して一定時間保持することによって結晶化させ、圧電体膜７２を形成する（焼成工程）。
【００５１】
ここで、焼成工程により各膜が設けられた流路形成基板用ウェハ１１０を加熱すると、界面エネルギー低減層７３が空気中に露出されているため、界面エネルギー低減層７３は圧電体前駆体膜７１の下地層である下電極膜６０よりも先に加熱される。これにより、圧電体前駆体膜７１は、界面エネルギー低減層７３側から先に加熱されて、界面エネルギー低減層７３側を起点として結晶化される。そして、界面エネルギー低減層７３は配向が定まらない状態で形成されているため、界面エネルギー低減層７３側から圧電体前駆体膜７１は自由成長により結晶化され、結晶面方位は（１００）に優先配向した状態で圧電体膜７２を形成することができる。
【００５２】
すなわち、圧電体前駆体膜７１は、下地層である下電極膜６０側から加熱されると、下電極膜６０側を起点として下電極膜６０の結晶構造を踏襲したエピタキシャル構造で、結晶面方位が（１１１）に優先配向した状態で形成されてしまうが、本発明のように、圧電体前駆体膜７１を自由成長により結晶化させることで、下電極膜６０との間にエピタキシャルな関係を絶って、結晶面方位が（１００）に優先配向した菱面体晶系または単斜晶系で形成することができる。
【００５３】
なお、焼成工程では、圧電体前駆体膜７１を６５０〜７５０℃に加熱するのが好ましく、本実施形態では、７００℃で５分加熱するようにした。このように焼成温度及び焼成時間を所定の範囲とすることで優れた特性の圧電体膜７２を得ることができる。
【００５４】
また、乾燥工程、脱脂工程及び焼成工程からなる圧電体膜形成工程で用いられる加熱装置としては、例えば、赤外線ランプの照射により加熱するＲＴＰ（Rapid Thermal Processing）装置、ホットプレート又は熱拡散炉等が挙げられる。そして、本実施形態では、焼成工程では、上述のように下地層である下電極膜６０よりも先に界面エネルギー低減層７３を加熱するため、例えば、加熱装置として赤外線を用いた加熱装置を用いる場合には、界面エネルギー低減層７３側から赤外線の照射を行い、界面エネルギー低減層７３側から加熱するようにするのが好ましい。これにより、界面エネルギー低減層７３側から加熱して、圧電体前駆体膜７１の結晶成長を界面エネルギー低減層７３側が起点となることを確実にすることができる。勿論、昇温レートを高くして、結晶性に優れた圧電体膜７２を得るために、流路形成基板用ウェハ１１０の両面側から赤外線の照射を行って加熱するようにしてもよい。
【００５５】
なお、焼成工程では、圧電体前駆体膜７１を６８０〜９００℃に加熱するのが好ましく、本実施形態では、上述した赤外線加熱装置２００によって、６８０℃で５〜３０分間加熱を行って圧電体前駆体膜７１を焼成して圧電体膜７２を形成した。また、焼成工程では、昇温レートを５０℃／ｓｅｃ以上とするのが好ましく、１００℃／ｓｅｃ以上が好適である。このように圧電体膜７２の焼成時の昇温レートを５０℃／ｓｅｃ以上とすることで、低温の昇温レートで長時間行うのに比べて、短時間で行うことができると共に、圧電体膜７２を比較的粒径が小さく且つ均一な結晶で形成することができる。
【００５６】
そして、図５（ａ）に示すように、下電極膜６０上に圧電体膜７２の１層目を形成した段階で、下電極膜６０及び１層目の圧電体膜７２を同時にパターニングする。なお、下電極膜６０及び圧電体膜７２のパターニングは、例えば、イオンミリング等のドライエッチングにより行うことができる。
【００５７】
そして、パターニング後、上述した塗布工程、乾燥工程、脱脂工程及び焼成工程からなる圧電体膜形成工程を複数回繰り返すことで、図５（ｂ）に示すように複数層の圧電体膜７２からなる所定厚さの圧電体層７０を形成する。このとき、２層目以降の圧電体膜７２は界面エネルギー低減層７３上に形成されるが、界面エネルギー低減層７３は、厚さが１〜１０ｎｍと薄いため、２層目以降の圧電体膜７２は、１層目の圧電体膜７２の結晶構造を踏襲したエピタキシャル構造となる。すなわち、圧電体層７０全体を結晶面方位が（１００）に優先配向した状態で形成することができる。
【００５８】
このように、結晶配向性の強い下地層である下電極膜６０の上に、自由成長により結晶性が向上して均一化された結晶層である圧電体層７０を積層形成することができる。また、結晶層である圧電体層７０を自由成長により形成することができるため、厳格な工程管理を必要とせずに、容易な工程管理で良質な圧電体層７０を形成することができる。これにより、製造コストを低減することができる。
【００５９】
なお、例えば、ゾルの１回あたりの膜厚が０．１μｍ程度の場合には、例えば、１０層の圧電体膜７２からなる圧電体層７０全体の膜厚は約１．１μｍ程度となる。
【００６０】
そして、圧電体層７０を形成した後は、図６（ａ）に示すように、例えば、イリジウムからなる上電極膜８０を流路形成基板１０の全面に形成した後、図６（ｂ）に示すように、圧電体層７０及び上電極膜８０を、各圧力発生室１２に対向する領域にパターニングして圧電素子３００を形成する。
【００６１】
次に、リード電極９０を形成する。具体的には、図６（ｃ）に示すように、流路形成基板１０の全面に亘って、例えば、金（Ａｕ）等からなるリード電極９０を形成後、例えば、レジスト等からなるマスクパターン（図示なし）を介して各圧電素子３００毎にパターニングすることで形成される。
【００６２】
次に、図６（ｄ）に示すように、パターニングされた複数の圧電素子３００を保持する保護基板用ウェハ１３０を、流路形成基板１０上に例えば接着剤３５によって接合する。なお、保護基板用ウェハ１３０には、リザーバ部３１、圧電素子保持部３２等が予め形成されている。また、保護基板用ウェハ１３０は、例えば、４００μｍ程度の厚さを有するシリコン単結晶基板からなり、保護基板用ウェハ１３０を接合することで流路形成基板用ウェハ１１０の剛性は著しく向上することになる。
【００６３】
次いで、図７（ａ）に示すように、流路形成基板用ウェハ１１０をある程度の厚さとなるまで研磨した後、さらにフッ硝酸によってウェットエッチングすることにより流路形成基板用ウェハ１１０を所定の厚みにする。
【００６４】
次に、図７（ｂ）に示すように、流路形成基板用ウェハ１１０上に、例えば、窒化シリコン（ＳｉＮ）からなるマスク膜５２を新たに形成し、所定形状にパターニングする。そして、図７（ｃ）に示すように、流路形成基板用ウェハ１１０をマスク膜５２を介してＫＯＨ等のアルカリ溶液を用いた異方性エッチング（ウェットエッチング）することにより、圧力発生室１２、連通部１３、インク供給路１４及び連通路１５を形成する。
【００６５】
その後は、流路形成基板用ウェハ１１０の圧力発生室１２が開口する面側のマスク膜５２を除去し、流路形成基板用ウェハ１１０及び保護基板用ウェハ１３０の周縁部の不要部分を、例えば、ダイシング等により切断することによって除去する。そして、流路形成基板用ウェハ１１０の保護基板用ウェハ１３０とは反対側の面にノズル開口２１が穿設されたノズルプレート２０を接合すると共に、保護基板用ウェハ１３０にコンプライアンス基板４０を接合し、これら流路形成基板用ウェハ１１０等を、図１に示すような一つのチップサイズの流路形成基板１０等に分割することによって上述した構造のインクジェット式記録ヘッドが製造される。
【００６６】
（他の実施形態）
以上、本発明の実施形態１を説明したが、インクジェット式記録ヘッドの基本的構成は上述したものに限定されるものではない。上述した実施形態１では、流路形成基板１０及び流路形成基板用ウェハ１１０として、結晶面方位が（１１０）面のシリコン単結晶基板を例示したが、特にこれに限定されず、例えば、結晶面方位が（１００）面のシリコン単結晶基板を用いるようにしてもよく、また、ＳＯＩ基板、ガラス等の材料を用いるようにしてもよい。
【００６７】
また、上述した実施形態１では、下電極膜６０として、白金（Ｐｔ）を用いるようにしたが、特にこれに限定されず、下電極膜６０は、少なくとも最上層（圧電体層７０側）が白金族金属等の結晶配向性を有する金属で形成されていればよく、例えば、下電極膜６０が、チタン（Ｔｉ）等の密着層と、密着層上に形成された白金（Ｐｔ）等の白金層と、白金層上に形成されたイリジウム等の拡散防止層とで構成されていてもよい。
【００６８】
なお、上述した実施形態１では、液体噴射ヘッドの一例としてインクジェット式記録ヘッドを挙げて説明したが、本発明は広く液体噴射ヘッド全般を対象としたものであり、インク以外の液体を噴射する液体噴射ヘッドにも勿論適用することができる。その他の液体噴射ヘッドとしては、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（電界放出ディスプレー）等の電極形成に用いられる電極材料噴射ヘッド、バイオｃｈｉｐ製造に用いられる生体有機物噴射ヘッド等が挙げられる。
【００６９】
また、本発明は、このような液体噴射ヘッドに圧力発生手段として搭載されるアクチュエータ装置及びその製造方法だけでなく、あらゆる装置に搭載されるアクチュエータ装置及びその製造方法に適用することができる。例えば、アクチュエータ装置は、上述した液体噴射ヘッドの他に、センサー等が挙げられる。
【００７０】
さらに、本発明は、基板上に変位可能に設けられた圧電素子を具備するアクチュエータ装置及びその製造方法に限定されるものではなく、下地層上に結晶層を形成した積層膜の製造方法に適用できることは言うまでもない。
【図面の簡単な説明】
【００７１】
【図１】実施形態１に係る記録ヘッドの概略構成を示す分解斜視図である。
【図２】実施形態１に係る記録ヘッドの平面図及び断面図である。
【図３】実施形態１に係る記録ヘッドの製造方法を示す断面図である。
【図４】実施形態１に係る記録ヘッドの製造方法を示す断面図である。
【図５】実施形態１に係る記録ヘッドの製造方法を示す断面図である。
【図６】実施形態１に係る記録ヘッドの製造方法を示す断面図である。
【図７】実施形態１に係る記録ヘッドの製造方法を示す断面図である。
【符号の説明】
【００７２】
１０  流路形成基板、  １２  圧力発生室、  １３  連通部、  １４  インク供給路、  ２０  ノズルプレート、  ２１  ノズル開口、  ３０  保護基板、  ３１  リザーバ部、  ３２  圧電素子保持部、  ４０  コンプライアンス基板、  ６０  下電極膜、  ７０  圧電体層、  ７１  圧電体前駆体膜、  ７２  圧電体膜、  ７３  界面エネルギー低減層、  ８０  上電極膜、  ９０  リード電極、  １００  リザーバ、  １１０  流路形成基板用ウェハ、  １２０  駆動回路、  １２１  接続配線、  １３０  保護基板用ウェハ、  ３００  圧電素子
【図１】
2008053395.tif 000003
【図２】
2008053395.tif 000004
【図３】
2008053395.tif 000005
【図４】
2008053395.tif 000006
【図５】
2008053395.tif 000007
【図６】
2008053395.tif 000008
【図７】
2008053395.tif 000009